(57)【要約】  可視（ＶＩＳ）スペクトルにおいて実質的に単色の外観がある、近赤外（ＮＩＲ）スペクトルにおいてカモフラージュ外観を有する布帛が提供される。新しい布帛は、少なくとも２つの合成ポリマーマルチフィラメント糸を含んでもよい。マルチフィラメント糸は、カーボンブラックを含むマルチフィラメント、マルチフィラメントの特徴であるＮＩＲ反射率を改変する顔料を含むマルチフィラメント、およびマルチフィラメントの特徴であるＮＩＲ反射率を改変できる添加剤を実質的に含まないマルチフィラメントの３タイプのマルチフィラメント糸から選択される。布帛は、可視スペクトルにおいて実質的に単色の外観に染色される。一般に、布帛は、約７００〜約８６０ナノメートル（ｎｍ）の波長範囲において約５％の反射率で隔てられる約１０％〜約８５％の反射率を有する、２つの反射率曲線を含むＮＩＲスペクトルを有する。布帛を使用して、暗視装置を使用して観察されるＮＩＲ反射率においてカモフラージュ外観を示す被服、備品、テント、および防水布を製造してもよい。同時にこれらの被服、備品、テント、および防水布は、ＶＩＳ反射率スペクトルにおいて単色を有し、実質的にカモフラージュでない。
2009519384.tif 000002
【特許請求の範囲】
【請求項１】
カーボンブラックを含む第１のマルチフィラメント、第２のマルチフィラメントの近赤外（ＮＩＲ）反射率特性を改変する顔料を含む第２のマルチフィラメント、および第３のマルチフィラメントのＮＩＲ反射率特性を改変できる添加剤を実質的に含まない第３のマルチフィラメントよりなる群から選択される、少なくとも２つの合成ポリマーマルチフィラメント糸を含む、ＮＩＲスペクトルにおいてカモフラージュ外観を有し、可視（ＶＩＳ）スペクトルにおいて実質的に単色の外観を有する布帛。
【請求項２】
可視スペクトルにおける前記実質的に単色の外観が染料によって提供される、請求項１に記載の布帛。
【請求項３】
ＮＩＲスペクトルが、約１０％〜約８５％の反射率を有する２つの反射率曲線を含み、前記２つの反射率曲線が、約７００〜約８６０ナノメートル（ｎｍ）の波長範囲において約５％の反射率で隔てられる、請求項１に記載の布帛。
【請求項４】
ＮＩＲスペクトルが、約２５％〜約７５％の反射率を有する３つの反射率曲線を含み、前記３つの反射率曲線が約７００〜約８６０ナノメートル（ｎｍ）の波長範囲において約５％の反射率で隔てられる、請求項１に記載の布帛。
【請求項５】
縦糸および横糸方向を有する織物を含み、前記少なくとも２つの合成ポリマーマルチフィラメント糸が前記縦糸方向および前記横糸方向を構成する、請求項１に記載の布帛。
【請求項６】
ループのコース横列およびループのウェール縦列を有する編地を含み、前記少なくとも２つの合成ポリマーマルチフィラメント糸が前記ループのコース横列および前記ループのウェール縦列を構成する、請求項１に記載の布帛。
【請求項７】
前記少なくとも２つの合成ポリマーマルチフィラメント糸が、ポリアミドおよびポリエステルよりなる群から選択される合成ポリマーを含む、請求項１に記載の布帛。
【請求項８】
前記布帛に塗布される染料によって、可視スペクトルにおける前記実質的に単色の外観が提供される、請求項２に記載の布帛。
【請求項９】
布帛形成に先だって前記合成ポリマーマルチフィラメント糸に塗布される染料によって、可視スペクトルにおける前記実質的に単色の外観が提供される、請求項２に記載の布帛。
【請求項１０】
本発明に従う前記織物または編地が、そのような糸と天然繊維との混合物を含んでなる合成ポリマーマルチフィラメント糸から形成できる、請求項１に記載の布帛。
【請求項１１】
カーボンブラックを含む第１のマルチフィラメント、第２のマルチフィラメントの近赤外（ＮＩＲ）反射率特性を改変する顔料を含む第２のマルチフィラメント、および第３のマルチフィラメントのＮＩＲ反射率特性を改変できる添加剤を実質的に含まない第３のマルチフィラメントよりなる群から選択される、少なくとも２つの合成ポリマーマルチフィラメント糸を布帛形成手段に提供する工程と、前記第１、第２、および第３のマルチフィラメント糸のパターンの所定のパターンを有する布帛を形成する工程と、前記布帛を単色に染色する工程とを含む、可視（ＶＩＳ）スペクトルにおける実質的に単色の外観を保持しながら、ＮＩＲスペクトルにおけるカモフラージュ外観を布帛に与える方法。
【発明の詳細な説明】
【技術分野】
【０００１】
本発明は、スペクトルの可視（ＶＩＳ）領域において単色の外観、およびスペクトルの近赤外線（ＮＩＲ）でカモフラージュ外観を有する、合成ポリマー糸から織られまたは編まれる革新的な布帛に関する。より詳しくは、布帛を構成する個々の合成糸は、カーボンブラックを含有する合成繊維、ＮＩＲ反射率シグネチャを改変する顔料を含有する合成繊維、および実質的に変性剤を含まない合成繊維から選択される、少なくとも２つのタイプを含む。さらに革新的な布帛は、有利なことに従来の染料で、可視スペクトルにおいて単一の色むらのない外観に染色される。本発明の布帛からの被服は、ＮＩＲにおいて実質的に着用者を「暗視装置」を使用した観察から隠蔽する、カモフラージュ効果を提供する。
【背景技術】
【０００２】
近赤外（ＮＩＲ）波長において実質的に不可視である（カモフラージュされた）、例えばジャケット、背嚢、防弾ベスト、およびブーツなどの被服（備品とも称される）に加工される布帛を作り出すための継続的な努力がなされている。このような備品としては、テント、防水布、および寝袋外面布帛もまた挙げられる。ＮＩＲカモフラージュの目的を達成するためには、布帛、被服または備品は、環境のＮＩＲシグネチャと厳密に一致しなくてはならない。各地形要素は、その化学組成に基づいて異なる反射シグネチャを有する。例えば木の葉（森林環境の主要構成要素）は、可視領域において比較的低反射率、ＮＩＲ領域において比較的高反射率を有する。対照的に、砂漠環境の主要構成要素である砂、および都市部環境の主要構成要素であるコンクリートは、可視領域において比較的高反射率、ＮＩＲ領域において低反射率を有する。合成ポリマーポリアミドおよびポリエステル繊維は、４００〜２０００ナノメートル（ｎｍ）の範囲において非常に反射性であることが当業者に知られている。その結果、ポリアミドおよびポリエステル被服および備品のＮＩＲ反射率を低下させ、ＮＩＲ反射率をそれらの環境により厳密に一致させることが望ましい。このようなＮＩＲ反射率改変は被服および備品を実質的に隠蔽し、その結果として、暗視ゴーグルまたは画像増強変換器などの暗視装置の使用によって、着用者は曝露されない。
【０００３】
特にいくつかの軍隊による使用のために、備品の特定パーツおよびユニフォームは、スペクトルの可視（ＶＩＳ）領域において一体色を有して、セクションに一致してカモフラージュ印刷または民間人の外観を有することが望ましい。同時に一体色が、ＮＩＲ領域においてパターンを有するようにする要求がある。備品およびユニフォームのための有用な布帛は、完全に合成ポリアミドまたはポリエステルから、またはこれらの合成繊維と綿の混紡から作ることができる。したがって可視領域において一体色である一方、ＮＩＲ領域において紋崩れしている布帛に対する必要性がある。
【０００４】
出願人らは、参照によってその全体を本明細書に援用する米国特許公報（特許文献１）（２００５年４月１５日出願）で開示される暗視装置によって曝露されることから着用者を保護するために有用な、改変されたＮＩＲシグネチャを有するテキスタイル糸について述べている。さらに布帛の赤外線（ＩＲ）反射率を低下させる既知の方法は、布帛と組み合わせたＩＲ吸収顔料を使用する。例えばその開示を参照によって本明細書に援用するクラークソン（Ｃｌａｒｋｓｏｎ）に付与された米国特許公報（特許文献２）（「クラークソン（Ｃｌａｒｋｓｏｎ）」）は、カーボンブラック顔料が１０００〜１２００ｎｍのＩＲ範囲の光を吸収することを開示している。クラークソン（Ｃｌａｒｋｓｏｎ）は、ＩＲ領域においては可視であるが可視領域においては不可視であるカモフラージュパターンを含む布帛を開示している。布帛には、スペクトルの可視領域において可視である非カモフラージュパターンを印刷してもよい。この目的を達成するために、クラークソン（Ｃｌａｒｋｓｏｎ）は、布帛をカーボンブラック、キチン樹脂またはその他のＩＲ吸収顔料などのＩＲ吸収材料で印刷する。クラークソン（Ｃｌａｒｋｓｏｎ）は、布帛のＩＲ−反射率が、それが使用される環境のＩＲ−反射率に一致するように取り計らわれることを開示している。例えばクラークソン（Ｃｌａｒｋｓｏｎ）は、温帯林では総ＩＲ反射率が典型的に３５％であることを必要とし、砂漠地帯ではそれを７０％に上昇させてもよいことを開示している。所望の総反射率を達成するために、カモフラージュパターンは、互いに少なくとも５％異なるＩＲ−反射率の異なる少なくとも２つの領域を含む。ＩＲカモフラージュパターンは、一般に、クラークソン（Ｃｌａｒｋｓｏｎ）の開示に従って、布帛が染色された後に布帛上に印刷される。
【０００５】
【特許文献１】米国特許出願第１１／１０８０２１号明細書
【特許文献２】米国特許番号第５，７９８，３０４号明細書
【発明の開示】
【課題を解決するための手段】
【０００６】
本発明は、単色への染色を受容する、改変されたＮＩＲシグネチャがある布帛（例えば編地または織物）を含む。続く開示に従って提供される布帛は、ＮＩＲにおけるカモフラージュパターンを有する備品および被服のために有用である。これらの布帛からの被服および備品は、ＮＩＲスペクトル領域で見た際に、着用者のシルエットを分断でき、暗視観察装置に対して着用者に増強された隠蔽を提供する。
【０００７】
ここで提供されるのは、近赤外（ＮＩＲ）スペクトルにおいてカモフラージュ外観を有し、可視（ＶＩＳ）スペクトルにおいて実質的に単色の外観を有する布帛である。新しい布帛は、少なくとも２つの合成ポリマーマルチフィラメント糸を含む。２つのマルチフィラメント糸は、カーボンブラックを含むマルチフィラメント、マルチフィラメントの特徴であるＮＩＲ反射率を改変する顔料を含むマルチフィラメント、およびマルチフィラメントの特徴であるＮＩＲ反射率を改変できる添加剤を実質的に含まないマルチフィラメントの３タイプのマルチフィラメント糸よりなる群から選択することができる。
【０００８】
布帛の別の実施態様は、可視スペクトルにおいて、染料によって提供される実質的に単色の外観を有する布帛を含む。別の実施態様では、布帛は、約１０％〜約８５％の反射率を有する２つの反射率曲線を含むＮＩＲスペクトルを有し、２つの反射率曲線は、約７００〜約８６０ナノメートル（ｎｍ）の波長範囲において約５％の反射率で隔てられる。
【０００９】
別の実施態様では、布帛は、約２５％〜約７５％の反射率を有する３つの反射率曲線を含むＮＩＲスペクトルを有し、３つの反射率曲線は、約７００〜約８６０ナノメートル（ｎｍ）の波長範囲において約５％の反射率で隔てられる。
【００１０】
別の実施態様では、布帛は、縦糸および横糸方向を有する織物を含み、少なくとも２つの合成ポリマーマルチフィラメント糸が、縦糸方向および横糸方向を構成する。
【００１１】
別の実施態様では、布帛は、ループのコース横列およびループのウェール縦列を有する編地を含み、少なくとも２つの合成ポリマーマルチフィラメント糸が、ループのコース横列およびループのウェール縦列を構成する。
【００１２】
別の実施態様では、布帛は、ポリアミドおよびポリエステルよりなる群から選択される合成ポリマーを含む、少なくとも２つの合成ポリマーマルチフィラメント糸を含んでなることができる。
【００１３】
別の実施態様では、布帛は、（例えばポリアミド／綿およびポリエステル／綿）の群から選択される、少なくとも２つの合成および天然繊維混紡を含んでなることができる。
【００１４】
別の実施態様では、布帛の可視スペクトルにおける実質的に単色の外観は、布帛形成に先だって、染料を合成ポリマーマルチフィラメント糸に塗布することで提供される。例えば個々のヤーンパッケージを製織または編成工程に先だって染色して、布帛を作成する。
【００１５】
本発明は、可視（ＶＩＳ）スペクトルにおける実質的に単色の外観を維持しながら、近赤外（ＮＩＲ）スペクトルにおけるカモフラージュ外観を布帛に与える工程を含んでもよい。方法は、カーボンブラックを含む第１のマルチフィラメント、第２のマルチフィラメントのＮＩＲ反射率特性を改変する顔料を含む第２のマルチフィラメント、および第３のマルチフィラメントのＮＩＲ反射率特性を改変できる添加剤を実質的に含まない第３のマルチフィラメントよりなる群から選択される、少なくとも２つの合成ポリマーマルチフィラメント糸を布帛形成手段に提供する工程と、前記第１、第２、および第３のマルチフィラメント糸のパターンの所定のパターンを有する布帛を形成する工程と、布帛を単色に染色する工程とを含む。この様式で形成された布帛は、本発明の範囲内の被服および備品の構造において有用である。
【発明を実施するための最良の形態】
【００１６】
ここで提供される布帛は備品および被服に有用であり、赤外線で見た際にカモフラージュパターン、ＶＩＳで見た際に単色の外観を提供する。これらの布帛からの被服および備品は、赤外線スペクトル領域で見た際に着用者のシルエットを分断できるので、暗視観察装置に対して着用者に増強された隠蔽を提供する。これらの布帛は、従来の製織および編成工程の手段のいずれかによって形成されてもよい。製織による布帛形成の場合、実質的にあらゆる縦糸および緯糸の組み合わせ構造が可能である。編成による布帛形成の場合、実質的にあらゆるループコースおよびウェール構造が可能である。
【００１７】
織物または編地は、ポリアミドを含んでなる合成ポリマーマルチフィラメント糸から形成できる。適切なポリアミドとしては、ナイロン６６、ナイロン６、ナイロン７、ナイロン６１０、ナイロン６１２、およびコポリアミドが挙げられる。一般にこれらのポリアミドポリマーは、本質的に酸性タイプ染料によって染色可能である。これらのポリアミドの酸性染料受容性は、付加アミン末端基を提供する既知の濃染添加剤を使用して改変してもよい。場合により、ポリマーの既知の改変を通じて、これらのポリアミドポリマーをカチオン染料による染色に対して感受性にすることが可能である。ポリアミドと使用するためのカチオン染料調節剤としては、例えば１つまたは複数のスルホニル基で置換された芳香族ジカルボン酸、特に５−スルホ−イソフタル酸が挙げられる。
【００１８】
織物または編地は、ポリエステル合成ポリマーを含んでなる合成ポリマーマルチフィラメント糸から形成できる。適切なポリエステルとしては、ポリエチレンテレフタレート、ポリプロピレンテレフタレート、ポリブチレンテレフタレートおよびコポリエステルが挙げられる。これらのポリエステルポリマーは、技術分野で既知の分散染料を使用して染色可能である。場合により、これらのポリエステルポリマーは添加剤を含んで、ポリエステルをカチオン染料による染色に対して感受性にしてもよい。このような添加剤としては、１つまたは複数のスルホニル基で置換された芳香族ジカルボン酸、特に５−フルホ−イソフタル酸が挙げられる。
【００１９】
本発明に従う織物または編地は、天然繊維との混合物を含んでなる合成ポリマーマルチフィラメント糸から形成できる。適切な天然繊維としては、綿、セルロース繊維または再生セルロース繊維が挙げられる。技術分野で既知の染色方法を使用して、本発明に従う布帛の形態のこのような組み合わせ糸に、可視スペクトルにおける有用な染料色調を提供できる。例えば繊維反応性ビニルスルホンまたはＶＡＴ染料をポリアミドおよび綿混紡に塗布することが知られている。同様に、ポリエステルおよび綿混紡に使用するためのＶＡＴ染料および分散染料の使用は、当業者の知識の範囲内である。
【００２０】
布帛は、有利にはあらゆる従来の様式で単一同色に染色されてもよい。場合により、布帛を合成ポリマーマルチフィラメント糸から、または綿糸との混紡から形成してもよく、それらは全て布帛形成に先だって糸染めされる。例えば当業者に知られているヤーンパッケージの染色工程は、糸染めのための効率的な手段である。
【００２１】
本発明の布帛は、改変されて異なる可視（ＶＩＳ）および赤外線反射率シグネチャを提供する、ポリアミドまたはポリエステル合成ポリマーマルチフィラメント糸のどちらかの部分から形成されてもよい。したがって本発明の布帛は、少なくとも２タイプ、より典型的には３タイプの糸の合成ポリマーマルチフィラメント糸から形成され、各タイプは、異なる可視（ＶＩＳ）および赤外線反射率シグネチャを有する。本発明の単一布帛中の糸のタイプ数に関する根本的な制限はない。少なくとも２つのマルチフィラメント糸が、約１０ｐｐｍ（ｐｅｒｔｓ  ｐｅｒ  ｍｉｌｌｉｏｎ）から約３００ｐｐｍの量でカーボンブラックを含有するマルチフィラメント糸、マルチフィラメントの特徴であるＮＩＲ反射率を改変する顔料を含むマルチフィラメント、およびマルチフィラメントの特徴であるＮＩＲ反射率を改変できる添加剤を実質的に含まないマルチフィラメントよりなる群から選択される。
【００２２】
少なくとも２つのタイプの改変されたマルチフィラメント糸から形成された本発明の布帛は、有利には従来の様式で単色に染色される。一般に、布帛は７００〜９００ナノメートル（ｎｍ）の範囲内であるＮＩＲ反射率シグネチャを有し、染色前の布帛から実質的に不変である。その結果、染色布帛の外観は、ＶＩＳスペクトル（４００〜６８０ｎｍ）においては単一の実質的に同一色の外観である一方、近赤外領域（７００〜９００ｎｍ）では、構成要素糸の異なるＮＩＲ反射率のためにパターン化された外観を有する。
【００２３】
次のようにして、３タイプのポリアミドマルチフィラメント糸を含む本発明のポリアミドベースの布帛が準備できる。３つのポリアミド糸を選択して布帛に織る。ポリアミドマルチフィラメント糸は、例えば（ｉ）カーボンブラックを含有するナイロン６６コーデュラ（Ｃｏｒｄｕｒａ）（登録商標）ＥＰ糸、（ｉｉ）標準ナイロン６６コーデュラ（Ｃｏｒｄｕｒａ）（登録商標）糸、および（ｉｉｉ）様々な顔料材料を含有する溶液染色されたコーデュラ（Ｃｏｒｄｕｒａ）（登録商標）コヨーテ（Ｃｏｙｏｔｅ）糸であることができる（コーデュラ（Ｃｏｒｄｕｒａ）（登録商標）ブランド糸は、デラウェア州ウィルミントン（Ｗｉｌｍｉｎｇｔｏｎ，Ｄｅｌａｗａｒｅ）１９８０８の本願特許出願人から入手できる）。異なるＶＩＳスペクトルおよび異なるＮＩＲスペクトル反射率特性を有する各糸ｉ〜ｉｉｉを縦糸および横糸として別々に布帛に織る。製織パターンは、当業者に既知のパターンの間で自由に選択できる。平行配置で実質的に同一幅のまたは直角に交差する糸のバンドを提供する製織パターンが、本発明の目的を容易に例証する。製織後に、布帛を染色する準備をして、既知の様式で、単一の実質的に同一色に酸性染料で染色する。染色に先だって、布帛の外観はＶＩＳスペクトルにおいて多色である。例えば染色前に、図７の布帛１０で表される格子縞外観が容易に得られる。対照的に染色布帛はＶＩＳスペクトルにおいて図８の布帛２０で表される単色を有し、ＮＩＲ反射率スペクトルにおいて格子縞パターンを有する。
【００２４】
上の同一の３本の糸ｉ〜ｉｉｉから織られた布帛は、あらゆる地勢または環境の背景ＮＩＲ反射率を代表するようにパターン化されてもよい。ＶＩＳスペクトルにおいて単色に染色された、このような背景地勢パターン化布帛から製作された被服は、約７００ｎｍ〜約９００ｎｍのスペクトル領域において、感応性の暗視装置の手段によって観察される被服着用者に、実質的に強化されたレベルの隠蔽を提供する。一般に本発明の布帛からの被服および備品は、暗視ゴーグルなどの強化光学撮像装置を使用して視覚化した際に、隠蔽の目的で着用される従来のカモフラージュ布帛よりも性能が優れている。
【００２５】
試験法
本開示全体を通じて、全ての可視および近赤外（ＶＩＳ−ＮＩＲ）スペクトル測定は、企業本部が、米国９４３０４−１０３０カリフォルニア州パロアルトハンセンウェイ３１２０（３１２０  Ｈａｎｓｅｎ  Ｗａｙ，Ｐａｌｏ  Ａｌｔｏ，ＣＡ  ９４３０４−１０３０，ＵＳＡ）に所在するバリアン・インコーポレーテッド（Ｖａｒｉａｎ，Ｉｎｃ．）（電話：６５０  ２１３  ８０００）からのケアリー（ＣＡＲＹ）５０００（登録商標）分光計を使用して行った。拡散反射率装備品を用いて、６００〜９００ｎｍの範囲における反射率曲線を測定した。測定されるＮＩＲ反射への背景寄与を回避するように、布帛サンプルをマウントした。
【実施例】
【００２６】
続く実施例で、縦糸方向に３本のポリアミド繊維、横糸方向に３本までのポリアミド繊維を使用して、本発明の織物を準備した。一実施態様では、本発明は、布帛縦糸中の異なるＮＩＲシグネチャを有する最小２本のマルチフィラメント糸と、横（緯糸）方向においてＮＩＲシグネチャの異なる２本（ｔｏｗ）のマルチフィラメント糸によって、効果的なカモフラージュパターンを提供できる。
【００２７】
従来の製織技術を使用して、本発明の布帛実施例を作成した。最初に従来の単一端縦糸巻き機械を使用して縦糸を作成し、次に従来の空気ジェット織布機上で織って布帛を構築した。布帛は縦糸方向において、５５糸端、横糸方向において４０横糸を含有した。この実施例では縦糸方向のポリアミドマルチフィラメント糸は、ＳＤＮコーデュラ（Ｃｏｒｄｕｒａ）（登録商標）コヨーテ（Ｃｏｙｏｔｅ）として知られる着色糸、コーデュラ（Ｃｏｒｄｕｒａ）（登録商標）ＥＰ（アマーシャム・インコーポレーテッド（ＡＭＥＲＩＣＨＥＭ  Ｉｎｃ．）からの少量のカーボンブラック、ＰＲＯＤＵＣＴ  １１７９３−Ｆ１を含有する）、および無添加のコーデュラ（Ｃｏｒｄｕｒａ）（登録商標）「ブライト（Ｂｒｉｇｈｔ）」であった。ＳＤＮコーデュラ（Ｃｏｒｄｕｒａ）（登録商標）コヨーテ（Ｃｏｙｏｔｅ）繊維は、アマーシャム・インコーポレーテッド（ＡＭＥＲＩＣＨＥＭ  Ｉｎｃ．）によって供給される青色、黄色、および赤色顔料をポリマーに配合して準備した。
【００２８】
表１は８つの実施例布帛を示す。布帛実施例１および２は、横糸方向にコーデュラ（Ｃｏｒｄｕｒａ）（登録商標）ブライト（Ｂｒｉｇｈｔ）と称されるポリアミド糸を含有した。発明布帛実施例３および４は、横糸方向にＳＤＮコーデュラ（Ｃｏｒｄｕｒａ）（登録商標）コヨーテ（Ｃｏｙｏｔｅ）と称されるポリアミド糸を含有した。発明布帛実施例５および６は、横糸方向にコーデュラ（Ｃｏｒｄｕｒａ）（登録商標）ＥＰと称されるポリアミド糸を含有した。一方、発明実施例７および８は、縦糸および横糸方向の双方に、コーデュラ（Ｃｏｒｄｕｒａ）（登録商標）ＥＰ、ＳＤＮコーデュラ（Ｃｏｒｄｕｒａ）（登録商標）コヨーテ（Ｃｏｙｏｔｅ）、およびコーデュラ（Ｃｏｒｄｕｒａ）（登録商標）ブライト（Ｂｒｉｇｈｔ）の３つの繊維を含有する布帛であった。
【００２９】
【表１】
2009519384.tif 000003
【００３０】
図７は、実施例１、３、および５の全徴群を合わせた布帛１０の写真図である。布帛１０は、縦糸方向にコーデュラ（Ｃｏｒｄｕｒａ）（登録商標）ブライト（Ｂｒｉｇｈｔ）、コーデュラ（Ｃｏｒｄｕｒａ）（登録商標）ＥＰ、およびＳＤＮコーデュラ（Ｃｏｒｄｕｒａ）（登録商標）コヨーテ（Ｃｏｙｏｔｅ）を含有し、横糸方向にコーデュラ（Ｃｏｒｄｕｒａ）（登録商標）ブライト（Ｂｒｉｇｈｔ）、コーデュラ（Ｃｏｒｄｕｒａ）（登録商標）ＥＰ、およびＳＤＮコーデュラ（Ｃｏｒｄｕｒａ）（登録商標）コヨーテ（Ｃｏｙｏｔｅ）を含有する。織物１０はＶＩＳスペクトルにおいて、それぞれが互いに直角に交差する縦糸および緯糸を含んでなる、様々な部分を示す。これらの様々な各部分は、ユニークなＮＩＲ反射率スペクトルを有する。図１、３、および５に描写される６００〜９００ナノメートルの範囲の９つの異なるＮＩＲ反射率曲線が布帛１０で示される。これらの９つの異なる曲線は、ＮＩＲにおいて十分なコントラストを提供し、暗視装置を使用して視覚化された際に、布帛をカモフラージュ用途において有用にする。例えば図１では、縦糸および横糸方向の無添加糸コーデュラ（Ｃｏｒｄｕｒａ）（登録商標）ブライト（Ｂｒｉｇｈｔ）は６００〜８６０ｎｍの波長のおよそ８４〜８６％を反射する。縦糸方向のカーボンブラック含有糸コーデュラ（Ｃｏｒｄｕｒａ）（登録商標）ＥＰ、および横糸方向の無添加（実施例１）コーデュラ（Ｃｏｒｄｕｒａ）（登録商標）ブライト（Ｂｒｉｇｈｔ）は６００〜８６０ｎｍの波長のおよそ５５〜６１％を反射する。縦糸方向のＳＤＮコーデュラ（Ｃｏｒｄｕｒａ）（登録商標）コヨーテ（ＣＯＹＯＴＥ）糸および横糸方向の無添加糸（実施例１）コーデュラ（Ｃｏｒｄｕｒａ）（登録商標）ブライト（Ｂｒｉｇｈｔ）は、６００〜７００ｎｍの範囲にわたり２０〜２８％、７００ｎｍ〜８００ｎｍの範囲にわたり２８％〜６０％、および８００〜８６０ｎｍの範囲にわたり６０〜６７％を反射する。
【００３１】
図８は、図９の布帛１０から準備して、褐色に染色した布帛２０の写真図である。布帛は、従来のジグ染色機およびナイロン用酸性染料を使用して染色した。染色（ｄｙｉｎｇ）手順は次のとおりである。布帛を最初に精練して、繊維製造および製織工程からの全汚染物質を除去した。次に布帛を５４℃（１３０°Ｆ）および７１℃（１６０°Ｆ）ですすいだ。酸性均染染料をｐＨ６．０で塗布して温度を１００℃（２１２°Ｆ）に上昇させた。布帛を４５分間染色し、次に冷却した。染色後、布帛を１２１℃（２５０°Ｆ）の従来の幅出機上で乾燥させた。図８は、実施例２、４および６の全徴群を取り入れた布帛の写真図である。図８は、７００〜９００ナノメートル範囲の９つの異なるＮＩＲ反射率曲線を示す。縦糸方向および横糸方向に無添加の繊維を有する糸（実施例２）は、６００〜７００ｎｍの範囲にわたり５〜２５％、７００ｎｍ〜８００ｎｍの範囲にわたり２５％〜８０％、および８００〜８６０ｎｍの範囲にわたり８０〜８３％を反射する。縦糸方向にカーボンブラック含有糸、および横糸方向に無添加繊維を有する糸は（実施例２）、６００〜７００ｎｍの範囲にわたり５〜２５％、７００ｎｍ〜８００ｎｍの範囲にわたり２５％〜５８％、および８００〜８６０ｎｍの範囲にわたり５８〜６０％を反射する。縦糸方向のＳＤＮコーデュラ（Ｃｏｒｄｕｒａ）（登録商標）コヨーテ（ＣＯＹＯＴＥ）糸、および横糸方向に無添加繊維を有する糸（実施例２）は、６００〜７００ｎｍの範囲にわたり５〜２０％、７００ｎｍ〜８００ｎｍの範囲にわたり２０％〜５０％、および８００〜８６０ｎｍの範囲にわたり５０〜６５％を反射する。６００〜７００ｎｍ間の反射率曲線はほぼ同一である。これらの曲線間類似性は、それらのＶＩＳ色および本質的に同一のＶＩＳ反射率曲線に起因する。７００ｎｍを超えたＮＩＲ中では、それらの反射率曲線は異なる。したがってパターンは、暗視装置を使用してＮＩＲにおいて観察可能である。
【００３２】
図３は、表１中の実施例３について述べた糸を含有する、未染色布帛のグラフ図である。図３は６００〜９００ナノメートルの範囲内のこの布帛のＮＩＲ反射率を示し、３つの異なる反射曲線を有する。実施例３の布帛は、構成縦糸および緯糸から形成される領域間の暗視装置で観察可能な分離を提供する。例えば縦糸方向の無添加糸、および横糸方向のＳＤＮコーデュラ（Ｃｏｒｄｕｒａ）（登録商標）コヨーテ（Ｃｏｙｏｔｅ）糸は、６００〜７００ｎｍの範囲にわたり３５〜４０％、７００ｎｍ〜８００ｎｍの範囲にわたり４０％〜６５％、および８００〜８６０ｎｍの範囲にわたり６５〜７２％を反射する。縦糸方向のカーボンブラック含有糸、および横糸方向のＳＤＮコーデュラ（Ｃｏｒｄｕｒａ）（登録商標）コヨーテ（Ｃｏｙｏｔｅ）糸は、６００〜７００ｎｍの範囲にわたり３１〜３３％、７００ｎｍ〜８００ｎｍの範囲にわたり３３％〜５０％、および８００〜８６０ｎｍの範囲にわたり５０〜５７％の反射率を示す。縦糸方向のＳＤＮコーデュラ（Ｃｏｒｄｕｒａ）（登録商標）コヨーテ（Ｃｏｙｏｔｅ）糸、および横糸方向の無添加剤糸は、６００〜７００ｎｍの範囲にわたり１５〜２０％、７００ｎｍ〜８００ｎｍの範囲にわたり２０％〜５０％、および８００〜８６０ｎｍの範囲にわたり５０〜６１％を反射する。
【００３３】
図４は、布帛が褐色に染色されたこと以外は、図３と同一の布帛（実施例４）のグラフ図である。布帛を記述したのと同一様式で染色して乾燥させた。図４は、６００〜９００ナノメートルの範囲におけるこの布帛のＮＩＲ反射率を示す。実施例４の布帛は、様々な布帛領域の暗視装置観察可能な分離を提供する、３つの異なる反射曲線を示す。実施例４の織物は、縦糸方向に無添加糸がありＳＤＮコーデュラ（Ｃｏｒｄｕｒａ）（登録商標）緯糸が交差する領域において、６００〜７００ｎｍの範囲にわたり４〜２０％、７００ｎｍ〜８００ｎｍの範囲にわたり２０％〜５５％、および８００〜８６０ｎｍの範囲にわたり５５〜６８％の反射を示す。縦糸方向にカーボンブラック、および緯糸方向にコヨーテ（Ｃｏｙｏｔｅ）繊維を含有する糸は、６００〜７００ｎｍの範囲にわたり５〜２０％、７００ｎｍ〜８００ｎｍの範囲にわたり２０％〜４６％、８００〜８６０ｎｍの範囲にわたり４６〜５５％を反射する。縦糸方向のＳＤＮコーデュラ（Ｃｏｒｄｕｒａ）（登録商標）コヨーテ（ＣＯＹＯＴＥ）糸、および緯糸方向のＳＤＮコーデュラ（Ｃｏｒｄｕｒａ）（登録商標）コヨーテ（ＣＯＹＯＴＥ）糸は、６００〜７００ｎｍの範囲にわたり５〜１５％、％７００ｎｍ〜８００ｎｍの範囲にわたり１５〜４５％、および８００〜８６０ｎｍの範囲にわたり４５〜５８％を反射する。６００〜７００ｎｍの間の反射率曲線が、ほぼ同一であることに留意されたい。これらの曲線の類似性は、ＶＩＳ色が同一反射率曲線と本質的に同一であるために生じる。７００ｎｍを超えると反射率曲線は分離して、暗視装置で観察可能な明確なパターンを提供する。
【００３４】
図５は、表１の実施例５について述べられる糸を含有する、未染色布帛のグラフ図である。図５は、３つの異なる反射曲線を有するものとして、６００〜９００ナノメートルの範囲内のこの実施例５布帛のＮＩＲ反射率を示す。その結果、これらの３つの異なる曲線は、例えば暗視ゴーグルなどの画像エンハンスメント装置（ｉｍａｇｅ  ｅｎｈａｎｃｅｍｅｎｔ  ｄｅｖｉｃｅ）の助けを借りて視覚化された、布帛の様々な領域の観察可能な分離を提供する。実施例５の縦糸方向の無添加糸および横糸方向のカーボンブラック含有糸は、６００〜８６０ｎｍの範囲にわたり６５〜７０％を反射する。縦糸方向および横糸方向のカーボンブラック含有糸は、６００〜８６０ｎｍにわたり５０〜５５％を反射する。縦糸方向のＳＤＮコーデュラ（Ｃｏｒｄｕｒａ）（登録商標）コヨーテ（ＣＯＹＯＴＥ）繊維、および横糸方向のカーボンブラック含有繊維は、６００〜７００ｎｍの範囲にわたり２０〜２７％、７００ｎｍ〜８００ｎｍの範囲にわたり２７％〜５５％、および８００〜８６０ｎｍの範囲にわたり５５〜６０％を反射する。
【００３５】
図６は、布帛が褐色に染色されたこと以外は、図５と同一の布帛のグラフ図である。実施例６布帛は、既述したのと同一様式で染色し乾燥させた。図６は、６００〜９００ナノメートルの範囲のこの布帛のＮＩＲ反射率を示し、３つの異なる反射曲線を有する。これらの３つの曲線は、暗視装置で視覚化した際に、布帛の様々な領域間に明確な観察可能な分離を生じさせる。縦糸方向に無添加糸および方向にカーボンブラック含有糸がある実施例６布帛領域は、６００〜７００ｎｍの範囲にわたり４〜２２％、７００ｎｍ〜８００ｎｍの範囲にわたり２２％〜６４％、および８００〜８６０ｎｍの範囲にわたり６４〜６６％を反射する。実施例６の縦糸方向のカーボンブラック含有糸、横糸方向のカーボンブラック含有繊維は、６００〜７００ｎｍの範囲にわたり４〜２２％、７００ｎｍ〜８００ｎｍの範囲にわたり２２％〜５０％、および８００〜８６０ｎｍの範囲にわたり５０〜５３％を反射する。縦糸方向のＳＤＮコーデュラ（Ｃｏｒｄｕｒａ）（登録商標）コヨーテ（ＣＯＹＯＴＥ）繊維、および横糸方向のカーボンブラック含有繊維は、６００〜７００ｎｍの範囲にわたり４〜１５％、７００ｎｍ〜８００ｎｍの範囲にわたり１５％〜４６％、および８００〜８６０ｎｍの範囲にわたり４６〜５７％を反射する。実施例６反射率曲線は、６００〜７００ｎｍの間でほぼ同一である。類似性は、それらのＶＩＳ色が本質的に同一であり、したがって同一反射率曲線を示すために生じる。しかし７００ｎｍを超えるとそれらの反射率曲線は分離して、暗視装置を使用して観察可能な明確なパターンを可能にする。
【００３６】
実施例７は、実施例１、３、および５の全ての特徴を組み合わせる。この実施例７において縦糸および横糸は、無添加糸、コーデュラ（Ｃｏｒｄｕｒａ）（登録商標）ＥＰとして知られるカーボンブラックを有する糸、および、ＳＤＮコーデュラ（Ｃｏｒｄｕｒａ）（登録商標）コヨーテ（ＣＯＹＯＴＥ）として知られる着色顔料を有する糸の表１の３本のポリアミド糸からなる。可視およびＮＩＲ反射率曲線は、既述の組み合わせのものと全く同一であった。事実上、実施例７布帛は、ＮＩＲにおいて９つの異なる反射率パターンを有した。
【００３７】
実施例８は、布帛が褐色に染色されたこと以外は、実施例７と同一布帛である。実施例８布帛は、前に述べたのと同一様式で染色し乾燥させた。完成すると、布帛はＶＩＳスペクトルにおいて単色を示し、ＮＩＲ領域において９つの異なる領域的反射率パターンを示した。これらの反射率パターンは実施例２、４、および６で述べられるのと全く同一であった。
【００３８】
当業者は、上記の本発明の教示の利点をもって、それに修正を加えてもよい。このような修正は、添付の特許請求の範囲で定義される本発明の範囲内にあると解釈される。
【図面の簡単な説明】
【００３９】
【図１】縦糸方向に無添加ポリアミド糸、カーボンブラック添加ポリアミド糸、および様々な顔料を添加したポリアミド糸を含有し、横糸方向に無添加ポリアミド糸を含有する、未染色布帛のグラフ図である。６００〜９００ナノメートルの範囲におけるこの布帛のＮＩＲ反射率が示される。
【図２】縦糸方向に標準無添加ポリアミド糸、カーボンブラック添加ポリアミド糸、および様々な顔料を添加したポリアミド糸、および横糸方向に無添加ポリアミド糸を含有する、酸性染料で褐色に染色された布帛のグラフ図である。６００〜９００ナノメートルの範囲におけるこの布帛のＮＩＲ反射率が示される。
【図３】縦糸方向に標準無添加ポリアミド糸、カーボンブラック添加ポリアミド糸、および様々な顔料を添加したポリアミド糸、および横糸方向に様々な顔料を添加したポリアミド糸を含有する未染色布帛のグラフ図である。６００〜９００ナノメートルの範囲におけるこの布帛のＮＩＲ反射率が示される。
【図４】縦糸方向に標準無添加ポリアミド糸、カーボンブラック添加ポリアミド糸、および様々な顔料を添加したポリアミド糸、および横糸方向に様々な顔料を添加したポリアミド糸を含有する、酸性染料で褐色に染色された布帛のグラフ図である。６００〜９００ナノメートルの範囲におけるこの布帛のＮＩＲ反射率が示される。
【図５】縦糸方向に標準無添加ポリアミド糸、カーボンブラック添加ポリアミド糸、および様々な顔料を添加したポリアミド糸、および横糸／緯糸方向にカーボンブラック添加ポリアミド糸を含有する、未染色布帛のグラフ図である。６００〜９００ナノメートルの範囲におけるこの布帛のＮＩＲ反射率が示される。
【図６】縦糸方向に無添加ポリアミド糸、カーボンブラック添加ポリアミド糸、および様々な顔料を添加したポリアミド糸、横糸／緯糸方向にカーボンブラック添加ポリアミド糸を含有する、酸性染料で褐色に染色された布帛のグラフ図である。６００〜９００ナノメートルの範囲におけるこの布帛のＮＩＲ反射率が示される。
【図７】縦糸および緯糸（または横糸）方向に、標準無添加ポリアミド糸、カーボンブラック添加ポリアミド糸、および様々な顔料を添加したポリアミド糸を含有する、未染色布帛の写真図である。
【図８】縦糸および緯糸（または横糸）方向に、標準無添加ポリアミド糸、カーボンブラック添加ポリアミド糸、および様々な顔料を添加したポリアミド糸を含有する、染色布帛の写真図である。
【図１】
2009519384.tif 000004
【図２】
2009519384.tif 000005
【図３】
2009519384.tif 000006
【図４】
2009519384.tif 000007
【図５】
2009519384.tif 000008
【図６】
2009519384.tif 000009
【図７】
2009519384.tif 000010
【図８】
2009519384.tif 000011
【国際調査報告】
2009519384.tif 000012
2009519384.tif 000013
2009519384.tif 000014